(57)【要約】【課題】等価直列抵抗（ＥＳＲ）が十分に低く、かつ高耐熱性の固体電解コンデンサを提供する。【解決手段】固体電解質としての導電性高分子層を有する固体電解コンデンサの製造方法であって、該導電性固体層は、酸化剤として炭素縮合二環系スルホン酸金属塩を含有する溶液を用いて、モノマーを化学酸化重合させることにより形成され、該溶液中における、金属イオンに対する炭素縮合二環系スルホン酸イオンのモル比Ｘが、炭素縮合二環系スルホン酸金属塩の化学量論比Ｙ未満であることを特徴とする固体電解コンデンサの製造方法。上記溶液中における、金属イオンに対する炭素縮合二環系スルホン酸イオンのモル比Ｘは、炭素縮合二環系スルホン酸金属塩の化学量論比Ｙ−０．５以上であることが好ましい。【選択図】なし【特許請求の範囲】
【請求項１】
固体電解質としての導電性高分子層を有する固体電解コンデンサの製造方法であって、
前記導電性固体層は、酸化剤として炭素縮合二環系スルホン酸金属塩を含有する溶液を用いて、モノマーを化学酸化重合させることにより形成され、
前記溶液中における、金属イオンに対する炭素縮合二環系スルホン酸イオンのモル比Ｘは、炭素縮合二環系スルホン酸金属塩の化学量論比Ｙ未満であることを特徴とする固体電解コンデンサの製造方法。
【請求項２】
前記溶液中における、金属イオンに対する炭素縮合二環系スルホン酸イオンのモル比Ｘは、下記式（１）を満足することを特徴とする請求項１に記載の固体電解コンデンサの製造方法。
Ｘ≧Ｙ−０．５          （１）
【請求項３】
前記炭素縮合二環系スルホン酸金属塩を構成する炭素縮合二環系化合物は、ナフタレンスルホン酸および／またはテトラリンスルホン酸であることを特徴とする請求項１または２に記載の固体電解コンデンサの製造方法。
【請求項４】
前記炭素縮合二環系スルホン酸金属塩を構成する金属は、鉄（ＩＩＩ）、銅（ＩＩ）、クロム（ＶＩ）、セリウム（ＩＶ）、マンガン（ＶＩＩ）、亜鉛（ＩＩ）からなる群から選択される１種以上の金属であることを特徴とする請求項１〜３のいずれかに記載の固体電解コンデンサの製造方法。
【請求項５】
前記炭素縮合二環系スルホン酸金属塩を構成する金属は、鉄（ＩＩＩ）であることを特徴とする請求項１〜３のいずれかに記載の固体電解コンデンサの製造方法。
【請求項６】
前記モノマーは、３，４−エチレンジオキシチオフェンまたはその誘導体であることを特徴とする請求項１〜５のいずれかに記載の固体電解コンデンサの製造方法。
【発明の詳細な説明】
【技術分野】
【０００１】
本発明は、固体電解コンデンサの製造方法に関し、より詳しくは、固体電解質として導電性高分子層を有する固体電解コンデンサの製造方法に関する。
【背景技術】
【０００２】
近年、電子機器のデジタル化、高周波化に伴い、電解コンデンサには、小型大容量化および高周波領域における低インピーダンス化が求められており、さらには、半田の鉛フリー化によるリフロー温度の上昇に伴い、高耐熱性が求められるようになっている。
【０００３】
このような小型大容量で、高周波領域のインピーダンス低減という要求に対し、陽極箔と陰極箔とをセパレータを介して巻回したコンデンサ素子を金属ケースに収納し、封口ゴムによる封止する、いわゆる巻回型のコンデンサ素子構造を有し、ポリピロール、ポリチオフェン等の高導電性を有する導電性高分子を固体電解質として用いた固体電解コンデンサが開発され、すでに実用化されている（たとえば特許文献１）。
【０００４】
そして、現在では、高導電性であるとともに、重合反応が緩やかで、陽極の誘電体皮膜との密着性に優れているという理由から、ポリエチレンジオキシチオフェン（ＰＥＤＴ）が導電性高分子として多く使用されるようになっている。
【０００５】
ここで、固体電解質としてのＰＥＤＴ層を有する巻回型の固体電解コンデンサは、陽極箔と陰極箔とをセパレータを介して巻回してなるコンデンサ素子に、モノマーである３，４−エチレンジオキシチオフェンおよび酸化剤を含浸させて、化学酸化重合を行なうことにより作製することができる。酸化剤としては、たとえばパラトルエンスルホン酸第二鉄などが用いられている。
【０００６】
しかしながら、上記従来の固体電解コンデンサは、耐熱性の面で十分に満足できるものではなかった。すなわち、鉛フリー半田による固体電解コンデンサのリフロー処理においては、鉛フリー半田が従来の鉛半田より融点がかなり高いため、半田リフロー温度を２００〜２７０℃程度の高温にする必要があるが、従来の固体電解コンデンサでは、ＰＥＤＴ等導電性高分子の劣化に伴う諸電気的特性の劣化が過大に進行して、市場において看過できない問題となっていた。
【特許文献１】特許第３４５９５４７号公報
【発明の開示】
【発明が解決しようとする課題】
【０００７】
本発明は、上記課題を解決するためになされたものであり、その目的は、等価直列抵抗（ＥＳＲ）が十分に低く、かつ高耐熱性の固体電解コンデンサを提供することにある。
【課題を解決するための手段】
【０００８】
本発明者は、鋭意研究した結果、酸化剤として炭素縮合二環系スルホン酸金属塩を用いると、過大な電気的特性変化を抑制でき、しかも化学酸化重合に用いる酸化剤を含有する溶液中における、金属イオンに対する炭素縮合二環系スルホン酸イオンのモル比を、炭素縮合二環系スルホン酸金属塩の化学量論比未満とすることにより、導電性高分子層の導電性および耐熱性が向上して、漏れ電流および初期静電容量を劣化させることなく、低ＥＳＲで、かつ高耐熱性の固体電解コンデンサが得られることを見出し、本発明を完成するに至った。すなわち、本発明は以下のとおりである。
【０００９】
本発明は、固体電解質としての導電性高分子層を有する固体電解コンデンサの製造方法であって、該導電性固体層は、酸化剤として炭素縮合二環系スルホン酸金属塩を含有する溶液を用いて、モノマーを化学酸化重合させることにより形成され、該溶液中における、金属イオンに対する炭素縮合二環系スルホン酸イオンのモル比Ｘが、炭素縮合二環系スルホン酸金属塩の化学量論比Ｙ未満であることを特徴とする。
【００１０】
上記溶液中における、金属イオンに対する炭素縮合二環系スルホン酸イオンのモル比Ｘは、下記式（１）を満足することが好ましい。
Ｘ≧Ｙ−０．５          （１）
上記炭素縮合二環系スルホン酸金属塩を構成する炭素縮合二環系化合物は、ナフタレンスルホン酸および／またはテトラリンスルホン酸であることが好ましい。
【００１１】
また、上記炭素縮合二環系スルホン酸金属塩を構成する金属は、鉄（ＩＩＩ）、銅（ＩＩ）、クロム（ＶＩ）、セリウム（ＩＶ）、マンガン（ＶＩＩ）、亜鉛（ＩＩ）からなる群から選択される１種以上の金属であることが好ましい。これらの中でも、鉄（ＩＩＩ）がより好ましい。
【００１２】
さらに、上記モノマーは、３，４−エチレンジオキシチオフェンまたはその誘導体であることが好ましい。
【発明の効果】
【００１３】
本発明の固体電解コンデンサの製造方法によれば、ＥＳＲが低く、かつ高耐熱性の固体電解コンデンサが提供される。
【発明を実施するための最良の形態】
【００１４】
本発明は、固体電解質として導電性高分子層を有する固体電解コンデンサの製造方法に関し、より具体的には、誘電体皮膜が形成された陽極箔と対向陰極箔とがセパレータを介して巻回されてなるコンデンサ素子内に、固体電解質としての導電性高分子層を有する固体電解コンデンサの製造方法に関するものである。
【００１５】
誘電体皮膜が形成された陽極箔と対向陰極箔とがセパレータを介して巻回されてなるコンデンサ素子としては、たとえば図１のような構造の巻回型のコンデンサ素子１０１が好適に用いられる。コンデンサ素子１０１は、アルミニウム、タンタル、ニオブ、チタン等の弁作用金属からなる箔に、粗面化のためのエッチング処理および誘電体皮膜形成のための化成処理を施した陽極箔１０２と、対向陰極箔１０３とをセパレータ１０４を介して巻き取ることにより形成される。これらは巻き取られた後、巻き止めテープ１０５によって固定される。陽極箔１０２および対向陰極箔１０３には、リードタブ端子１０６を介して、それぞれ陽極リード線１０７、陰極リード線１０８が取り付けられている。
【００１６】
本発明においては、酸化剤として炭素縮合二環系スルホン酸金属塩を含有する溶液を用いて、モノマーを化学酸化重合させることにより、図１のような巻回型コンデンサ素子の内部に固体電解質である導電性高分子層を形成する。以下、導電性高分子層の形成方法について詳細に説明する。
【００１７】
導電性高分子層を構成するモノマーの化学酸化重合は、たとえば（１）モノマーを含有する溶液と、炭素縮合二環系スルホン酸金属塩を含有する酸化剤溶液とを調製し、コンデンサ素子を、これらの溶液に順次浸漬することにより、あるいはこれらの溶液を順次塗布することにより、コンデンサ素子内で酸化重合を行なわせる方法、（２）モノマーおよび酸化剤としての炭素縮合二環系スルホン酸金属塩を含有するモノマー／酸化剤溶液を調製し、コンデンサ素子を、当該溶液に浸漬することにより、あるいは当該溶液を塗布することにより、コンデンサ素子内で酸化重合を行なわせる方法等により行なうことができる。酸化重合の促進のために、必要に応じて加熱してもよい。以上のような方法により、コンデンサ素子内、具体的には陽極箔と対向陰極箔の間を含むコンデンサ素子内に導電性高分子層が形成される。
【００１８】
上記酸化剤溶液、モノマー／酸化剤溶液に含有される炭素縮合二環系スルホン酸金属塩を構成する炭素縮合二環系化合物としては、特に限定されないが、たとえば、ナフタレンスルホン酸、テトラリンスルホン酸、デカリンスルホン酸、インデンスルホン酸、ヘプタレンスルホン酸、オクタレンスルホン酸、およびこれらの２種以上の混合物などを挙げることができる。なかでも、芳香族性を有するナフタレンスルホン酸、テトラリンスルホン酸、オクタレンスルホン酸、およびこれらの２種以上の混合物が好ましい。なお、「炭素縮合二環系化合物」とは、主に炭素原子より構成される２つの環を有する環状化合物であって、各環が２個またはそれ以上の原子を共有する化合物を意味する。
【００１９】
炭素縮合二環系スルホン酸金属塩を構成する金属としては、遷移金属を挙げることができ、特に限定されないが、たとえば、鉄（ＩＩＩ）、銅（ＩＩ）、クロム（ＶＩ）、セリウム（ＩＶ）、マンガン（ＶＩＩ）、亜鉛（ＩＩ）のうちの１種または２種以上を挙げることができる。なかでも、鉄（ＩＩＩ）を含むことが好ましい。
【００２０】
酸化剤溶液、モノマー／酸化剤溶液の調製に用いられる溶媒としては、たとえばメタノール、エタノール、イソプロピルアルコール、ｎ−ブタノール、エチレングリコールなどのアルコール溶媒を挙げることができる。これらアルコール溶媒は２種以上混合して用いてもよく、あるいはアルコール溶媒と非アルコール溶媒とを混合した混合溶媒であってもよい。
【００２１】
また、導電性高分子を構成するモノマーとしては、ピロール、チオフェン、およびその誘導体を挙げることができるが、なかでも３，４−エチレンジオキシチオフェンまたはその誘導体が好ましい。
【００２２】
ここで、本発明においては、上記方法（１）の酸化剤溶液、方法（２）のモノマー／酸化剤溶液中における、金属イオンに対する炭素縮合二環系スルホン酸イオンのモル比Ｘを、炭素縮合二環系スルホン酸金属塩の化学量論比Ｙ未満とする。「炭素縮合二環系スルホン酸金属塩の化学量論比Ｙ」とは、当該炭素縮合二環系スルホン酸金属塩を構成する金属イオンに対する炭素縮合二環系スルホン酸イオンの化学量論比を意味するものである。より具体的には、たとえば、炭素縮合二環系スルホン酸金属塩を構成する金属として鉄（ＩＩＩ）を用いた場合、当該炭素縮合二環系スルホン酸金属塩の化学量論比は、３．０であるから、酸化剤溶液あるいはモノマー／酸化剤溶液中における金属イオンに対する炭素縮合二環系スルホン酸イオンのモル比は、３．０未満とする。好ましくは、２．８以下である。同様に、炭素縮合二環系スルホン酸金属塩を構成する金属が銅（ＩＩ）、クロム（ＶＩ）、セリウム（ＩＶ）、マンガン（ＶＩＩ）、亜鉛（ＩＩ）である場合、酸化剤溶液あるいはモノマー／酸化剤溶液中における金属イオンに対する炭素縮合二環系スルホン酸イオンのモル比は、それぞれ２．０未満、６．０未満、４．０未満、７．０未満、２．０未満とする。
【００２３】
このように、金属イオンに対する炭素縮合二環系スルホン酸イオンのモル比Ｘが適切に制御された酸化剤溶液あるいはモノマー／酸化剤溶液を用いて化学酸化重合を行なうことにより、漏れ電流や初期静電容量を劣化させることなく、低ＥＳＲで、かつ高耐熱性の固体電解コンデンサを得ることができる。このような効果は、酸化剤のスルホン酸金属塩を構成するスルホン酸成分を炭素縮合二環系スルホン酸とし、かつ酸化剤溶液あるいはモノマー／酸化剤溶液中における金属イオンに対する炭素縮合二環系スルホン酸イオンのモル比Ｘを化学量論比Ｙ未満に制御したことの相乗効果であると考えられる。
【００２４】
酸化剤溶液あるいはモノマー／酸化剤溶液中における金属イオンに対する炭素縮合二環系スルホン酸イオンのモル比Ｘは、炭素縮合二環系スルホン酸金属塩の化学量論比Ｙと、下記式（１）の関係を有していることが好ましい。
Ｘ≧Ｙ−０．５          （１）
たとえば、炭素縮合二環系スルホン酸金属塩を構成する金属として鉄（ＩＩＩ）を用いた場合、当該炭素縮合二環系スルホン酸金属塩の化学量論比は、３．０であるから、酸化剤溶液あるいはモノマー／酸化剤溶液中における金属イオンに対する炭素縮合二環系スルホン酸イオンのモル比は、３．０−０．５＝２．５以上とすることが好ましい。同様に、炭素縮合二環系スルホン酸金属塩を構成する金属が銅（ＩＩ）、クロム（ＶＩ）、セリウム（ＩＶ）、マンガン（ＶＩＩ）、亜鉛（ＩＩ）である場合、酸化剤溶液あるいはモノマー／酸化剤溶液中における金属イオンに対する炭素縮合二環系スルホン酸イオンのモル比は、それぞれ１．５以上、５．５以上、３．５以上、６．５以上、１．５以上とすることが好ましい。酸化剤溶液あるいはモノマー／酸化剤溶液中における金属イオンに対する炭素縮合二環系スルホン酸イオンのモル比Ｘが、炭素縮合二環系スルホン酸金属塩の化学量論比Ｙ−０．５未満である場合には、モノマー／酸化剤溶液を調整する際、金属酸化物を主成分とする沈殿が生じ、モノマーと酸化剤との均一な混合が困難となり、重合用溶液として適さなくなる場合がある。
【００２５】
上記のような炭素縮合二環系スルホン酸イオン／金属イオンモル比を有する酸化剤溶液あるいはモノマー／酸化剤溶液を調製する具体的手段としては、特に限定されないが、次の（ｉ）および（ｉｉ）を挙げることができる。
（ｉ）構成成分である炭素縮合二環系スルホン酸イオンと金属イオンとの組成比（炭素縮合二環系スルホン酸イオン／金属イオンモル比）が化学量論比より小さい炭素縮合二環系スルホン酸金属塩を溶媒に溶解する方法。この場合、モル比の調整のために、必要に応じてさらに金属成分含有化合物を添加してもよい。
（ｉｉ）化学量論組成を有する炭素縮合二環系スルホン酸金属塩と、金属成分含有化合物とを溶媒に添加する方法。この方法では、金属成分含有化合物の添加のより、所定の炭素縮合二環系スルホン酸イオン／金属イオンモル比に調整される。
【００２６】
金属成分含有化合物としては、たとえば炭素縮合二環系スルホン酸金属塩を構成する金属が鉄（ＩＩＩ）である場合、硫酸第二鉄（Ｆｅ2（ＳＯ4）3）、水酸化鉄（Ｆｅ（ＯＨ）3）などを挙げることができる。
【００２７】
上記方法（ｉ）で用いられる炭素縮合二環系スルホン酸イオンと金属イオンとの組成比（炭素縮合二環系スルホン酸イオン／金属イオンモル比）が化学量論比より小さい炭素縮合二環系スルホン酸金属塩は、そのようなモル比の炭素縮合二環系スルホン酸および金属成分含有化合物を原料として用いることにより調製することができる。なお、炭素縮合二環系スルホン酸イオンと金属イオンとの組成比（炭素縮合二環系スルホン酸イオン／金属イオンモル比）がその化学量論比からずれていることを非化学量論比（ｎｏｎ−ｓｔｏｉｃｈｉｏｍｅｔｒｉｃ  ｒａｔｉｏ）を呼ぶ。
【００２８】
内部に導電性高分子層が形成されたコンデンサ素子は、たとえば図２に示されるように、アルミケース２０２に収容され、封止用ゴムパッキング２０３を挿入して固定される。次に、アルミケース２０２の開口部を、横絞りとカールを行なうことで封止し、エージング処理を行なう。その後、コンデンサのカール面にプラスチック製の座板２０４を挿入し、コンデンサ素子のリード線を電極端子２０５としてプレス加工・折り曲げを行ない、固体電解コンデンサが完成する。
【００２９】
以下、実施例および比較例を挙げて本発明をより詳細に説明するが、本発明はこれらに限定されるものではない。
【００３０】
＜実施例１＞
エッチング処理および誘電体皮膜を形成するための化成処理を施したアルミニウムからなる陽極箔と、アルミニウムからなる対向陰極箔とを合成セルロース繊維のセパレータを介して円筒状に巻き取ることにより、図１に示されるような巻回型のコンデンサ素子を得た。ついで、当該コンデンサ素子を２８０℃で熱処理した。次に、酸化剤として炭素縮合二環系スルホン酸イオンと金属イオンとの組成比（炭素縮合二環系スルホン酸イオン／金属イオンモル比）が２．５であるナフタレンスルホン酸第二鉄と、モノマーの３，４−エチレンジオキシチオフェンとをｎ−ブタノールに溶解し、モノマー／酸化剤溶液（酸化剤濃度４０質量％）を調製した後、当該溶液にコンデンサ素子を浸漬して引き上げ、１５０℃で酸化重合を行なうことにより、コンデンサ素子内の陽極と陰極との間に導電性高分子層を形成した。そして、当該コンデンサ素子をアルミケースに収容し、封止用ゴムパッキングを挿入して固定した後、アルミケースの開口部を、横絞りとカールを行なうことで封止し、エージング処理した。その後、コンデンサのカール面にプラスチック製の座板を挿入し、コンデンサ素子のリード線を電極端子としてプレス加工・折り曲げを行ない、固体電解コンデンサを完成させた（サイズ：直径６．３ｍｍ×高さ６ｍｍ）。固体電解コンデンサの定格電圧および定格容量を表２に示す。
【００３１】
＜実施例２〜４、比較例１〜４＞
酸化剤の種類および炭素縮合二環系スルホン酸イオンと金属イオンとの組成比（炭素縮合二環系スルホン酸イオン／金属イオンモル比）が表１に示されるとおりであること以外は実施例１と同様にして固体電解コンデンサを作製した（サイズ：直径６．３ｍｍ×高さ６ｍｍ）。固体電解コンデンサの定格電圧および定格容量を表２に示す。
【００３２】
【表１】
2008227399.tif 000002
【００３３】
（電気的特性の評価）
得られた固体電解コンデンサについて、初期の静電容量（測定周波数１２０ＭＨｚ）およびＥＳＲ値（測定周波数１００ｋＨｚ）と、リフロー試験（２３０〜２５０℃、３０秒）後の静電容量（測定周波数１２０Ｈｚ）およびＥＳＲ値（測定周波数１００ｋＨｚ）を測定し、これらの特性変化について評価した。結果を表２に示す。なお、表２に示される静電容量およびＥＳＲ値は、固体電解コンデンサ５０個の平均値である。
【００３４】
表２における「静電容量変化率ΔＣ（％）」とは、次の式により算出された値である。ΔＣ（％）＝（Ｃ−Ｃ0）／Ｃ0×１００
（Ｃ0：初期静電容量、Ｃ：リフロー試験後の静電容量）
また、表２における「ＥＳＲ変化率ΔＲ（倍）」とは、次の式により算出された値である。
ΔＲ（倍）＝Ｒ／Ｒ0
（Ｒ0：初期ＥＳＲ値、Ｒ：リフロー試験後のＥＳＲ値）
【００３５】
【表２】
2008227399.tif 000003
【００３６】
酸化剤に炭素縮合二環系スルホン酸金属塩を用い、かつ金属イオンに対する炭素縮合二環系スルホン酸イオンのモル比を、炭素縮合二環系スルホン酸金属塩の化学量論比未満とすることにより、初期の静電容量を損失させることなく、初期ＥＳＲを低減し、かつ熱による電気的特性の劣化が抑制された固体電解コンデンサが提供されることが確認された。
【００３７】
今回開示された実施の形態および実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００３８】
【図１】本発明に係る巻回型コンデンサ素子の一例を概略的に示す分解図である。
【図２】本発明に係る固体電解コンデンサの一例を示す断面図である。
【符号の説明】
【００３９】
１０１，２０１  コンデンサ素子、１０２  陽極箔、１０３  対向陰極箔、１０４  セパレータ、１０５  巻き止めテープ、１０６  リードタブ端子、１０７  陽極リード線、１０８  陰極リード線、２０２  アルミケース、２０３  封止用ゴムパッキング、２０４  座板、２０５  電極端子。
【図１】
2008227399.tif 000004
【図２】
2008227399.tif 000005